(57)【要約】  本発明は、ジエン成分中のビニル結合量２０質量％以上のイソシアナート変性ジエンゴムを５０質量％以上含んでなるゴム成分１００質量部に対して、フェノール系樹脂を２〜２０質量部及び樹脂用硬化剤を０．５〜５質量部含有することを特徴とするゴム組成物及びそれをサイド補強層及び／又はビードフィラーに用いたランフラットタイヤであって、ランフラットタイヤの通常走行時における乗り心地を損なうことなく、ランフラット耐久性を向上するランフラットタイヤを提供するものである。【特許請求の範囲】
【請求項１】
ジエン成分中のビニル結合量２０質量％以上のイソシアナート変性ジエンゴムを５０質量％以上含んでなるゴム成分１００質量部に対して、フェノール系樹脂を２〜２０質量部及び樹脂用硬化剤を０．５〜５質量部含有することを特徴とするゴム組成物。
【請求項２】
イソシアナート変性ジエンゴムに用いられる変性剤がジフェニルメタンジイソシアナート及び／又は下記式（Ｉ）〜（IV）で表されるポリメリックジフェニルメタンジイソシアナートである請求項１に記載のゴム組成物。
【化１】
2007123060.tif 000008
〔式中、ｎは１〜５の整数を示す。〕
【化２】
2007123060.tif 000009
【化３】
2007123060.tif 000010
【化４】
2007123060.tif 000011
〔式（II）、（III）及び（IV）におけるＲは以下の構造を有する基である。〕
【化５】
2007123060.tif 000012
【請求項３】
イソシアナート変性ジエンゴムがイソシアナート変性スチレン−ブタジエン共重合体ゴムである請求項１又は２に記載のゴム組成物。
【請求項４】
一対のビードコア間にわたってトロイド状に連なり、両端部が該ビードコアをタイヤ内側から外側へ巻き上げられる少なくとも１枚のラジアルカーカスプライからなるカーカス層と、該カーカス層のサイド領域のタイヤ軸方向外側に配置されて外側部を形成するサイドゴム層と、該カーカス層のクラウン領域のタイヤ径方向外側に配置されて接地部を形成するトレッドゴム層と、該トレッドゴム層と該カーカス層のクラウン領域の間に配置されて補強ベルトを形成するベルト層と、該カーカス層のタイヤ内方全面に配置されて気密膜を形成するインナーライナーと、一方の該ビードコアから他方の該ビードコアへ延びる該カーカス層本体部分と該ビードコアに巻き上げられる巻上部分との間に配置されるビードフィラーと、該カーカス層のサイド領域の該ビードフィラー側部からショルダー区域にかけて、該カーカス層と該インナーライナーとの間に、タイヤ回転軸に沿った断面形状が略三日月形である、少なくとも１枚のサイド補強層とを具えるランフラットタイヤであって、該サイド補強層及び／又は該ビードフィラーに請求項１〜３のいずれかに記載のゴム組成物を用いてなるランフラットタイヤ。
【請求項５】
乗用車用ランフラットタイヤである請求項４に記載のランフラットタイヤ。
【発明の詳細な説明】
【技術分野】
【０００１】
本発明は、ランフラット耐久性を向上し得るゴム組成物及びそれをサイド補強層及び／又はビードフィラーに用いたランフラットタイヤに関する。
【背景技術】
【０００２】
従来、タイヤ、特にランフラットタイヤにおいて、サイドウォール部の剛性向上のために、ゴム組成物単独又はゴム組成物と繊維等の複合体によるサイド補強層が配設されている。（例えば、特許文献１参照）パンク等によりタイヤの内部圧力（以下、内圧という）が低下した場合での走行、いわゆるランフラット走行状態になると、タイヤのサイドウォール部分の変形が大きくなるにつれサイド補強層の変形も大きくなり、発熱が進み、場合によっては２００℃以上に達する。このような状態では、サイド補強層が破壊限界を超え、タイヤ故障に至る。
このような故障に至るまでの時間を長くする手段として、配設するサイド補強層又はビードフィラーの最大厚さを増大するなど、ゴムの体積を増大させるものがあるが、このような方法を取ると、通常走行時の乗り心地の悪化、重量の増加及び騒音レベルの増大等の好ましくない事態が発生する。
一方、この事態を、例えば乗り心地の悪化を回避するために、配設するサイド補強層又はビードフィラーの体積を減少させると、ランフラット時の荷重を支えきれず、ランフラット時にタイヤのサイドウォ−ル部分の変形が非常に大きくなり、ゴム組成物の発熱増大を招き、結果としてタイヤはより早期に故障に至る問題があった。
また、サイド補強層又はビードフィラーに用いるゴム組成物を変更することもなされている。例えば、ゴム組成物をより低弾性率化した場合は、上述と同様にランフラット時の荷重を支えきれず、タイヤのサイドウォール部分の変形が非常に大きくなり、ゴム組成物の発熱増大を招き、結果としてはより早期に故障に至ってしまうのが実情である。
これに対し、特許文献２では、各種変性共役ジエン−芳香族ビニル共重合体及び耐熱向上剤等を含有するゴム組成物をサイド補強層及びビードフィラーに用いることが提案されている。
さらに、特許文献３では、特定の共役ジエン系重合体とフェノール系樹脂を含有するゴム組成物をサイド補強層及びビードフィラーに用いることが提案されている。
これらは、いずれもサイド補強層及びビードフィラーに用いたゴム組成物の弾性率を高くすると共に、高温時の弾性率低下を抑えることを目的としたものであり、ランフラット耐久性の大幅な改良が得られた。
しかしながら、自動車、特に乗用車の高性能化に伴い、ランフラット耐久性の更なる改良が求められている。【０００３】
【特許文献１】特開平１１−３１００１９号公報
【特許文献２】ＷＯ０２／０２３５６パンフレット
【特許文献３】特開２００４−７４９６０号公報
【発明の開示】
【０００４】
本発明は、このような状況下で、ランフラットタイヤの通常走行時における乗り心地を損なうことなく、ランフラット耐久性を向上するランフラットタイヤを提供することを課題とするものである。
【０００５】
本発明者は該課題を達成するために鋭意研究を重ねた結果、イソシアナート変性ジエンゴムを特定の割合で含むゴム成分とフェノール系樹脂と樹脂用硬化剤とを夫々所定の割合で含有するゴム組成物をサイド補強層及びビードフィラーの少なくとも一方に用いることにより、その課題を達成し得ることを見出した。本発明は、かかる知見に基づいて完成したものである。
すなわち、本発明は、ジエン成分中のビニル結合量２０質量％以上のイソシアナート変性ジエンゴムを５０質量％以上含んでなるゴム成分１００質量部に対して、フェノール系樹脂を２〜２０質量部及び樹脂用硬化剤を０．５〜５質量部含有することを特徴とするゴム組成物、並びに一対のビードコア間にわたってトロイド状に連なり、両端部が該ビードコアをタイヤ内側から外側へ巻き上げられる少なくとも１枚のラジアルカーカスプライからなるカーカス層と、該カーカス層のサイド領域のタイヤ軸方向外側に配置されて外側部を形成するサイドゴム層と、該カーカス層のクラウン領域のタイヤ径方向外側に配置されて接地部を形成するトレッドゴム層と、該トレッドゴム層と該カーカス層のクラウン領域の間に配置されて補強ベルトを形成するベルト層と、該カーカス層のタイヤ内方全面に配置されて気密膜を形成するインナーライナーと、一方の該ビードコアから他方の該ビードコアへ延びる該カーカス層本体部分と該ビードコアに巻き上げられる巻上部分との間に配置されるビードフィラーと、該カーカス層のサイド領域の該ビードフィラー側部からショルダー区域にかけて、該カーカス層と該インナーライナーとの間に、タイヤ回転軸に沿った断面形状が略三日月形である、少なくとも１枚のサイド補強層とを具えるランフラットタイヤであって、該サイド補強層及び／又は該ビードフィラーに上記のゴム組成物を用いてなるランフラットタイヤを提供するものである。
【図面の簡単な説明】
【０００６】
【図１】本発明のランフラットタイヤの一実施態様の断面を示す模式図である。
【符号の説明】
【０００７】
１、１'  ビードコア
２    カーカス層
３    サイドゴム層
４    トレッドゴム層
５    ベルト層
６    インナーライナー
７    ビードフィラー
８    サイド補強層
１０  ショルダー区域
【発明を実施するための最良の形態】
【０００８】
本発明の第１の発明は、ジエン成分中のビニル結合量２０質量％以上のイソシアナート変性ジエンゴムを５０質量％以上含んでなるゴム成分１００質量部に対して、フェノール系樹脂を２〜２０質量部及び樹脂用硬化剤を０．５〜５質量部含有するものである。
イソシアナート変性ジエンゴムのジエン成分中のビニル結合量を２０質量％以上であることを要するのは、ビニル結合量が２０質量％未満であると１５０℃以上の高温下での硫黄架橋切断による動的貯蔵弾性率Ｅ'の低下が支配的となるため、温度上昇による弾性率低下を抑制する効果が充分に期待できないからである。この点から、ビニル結合量は２５質量％以上が好ましく、３０質量％以上がより好ましく、３５質量％以上がさらに好ましい。特に、４０〜６０質量％であることが好ましい。
本発明においては、分子量の異なるジエン成分が二種以上存在する場合があることを考慮して、ビニル結合量を「質量％」で表示する。【０００９】
本発明におけるイソシアナート変性ジエンゴムは、イソシアナート変性共役ジエン重合体及び／又はイソシアナート変性共役ジエン−芳香族ビニル共重合体であることが好ましく、イソシアナート変性共役ジエン−芳香族ビニル共重合体であることがより好ましい。
ここで、共役ジエン単量体としては、例えば１，３−ブタジエン、１，３−ペンタジエン、１，３−ヘキサジエン等が挙げられ、中でも１，３−ブタジエンが好ましい。また、共役ジエン単量体との共重合に用いられる芳香族ビニル単量体としては、例えばスチレン、α−メチルスチレン、１−ビニルナフタレン、３−ビニルトルエン、エチルビニルベンゼン、ジビニルベンゼン、４−シクロへキシルスチレン、２，４，６−トリメチルスチレン等が挙げられ、中でもスチレンが好ましい。
以上述べたように、イソシアナート変性ジエンゴムとしては、イソシアナート変性スチレン−ブタジエン共重合体ゴムが特に好ましい。【００１０】
本発明のゴム組成物は、イソシアナート変性ジエンゴムをゴム成分中５０質量％以上含有することを要する。５０質量％未満では、温度の上昇によるゴム弾性率の低下を抑制できないことがあるからである。また、５０質量％未満では、温度上昇によるゴムの動的弾性率低下及び損失正接ｔａｎδの増大を抑制できないことがある。この点から、イソシアナート変性ジエンゴムをゴム成分中６０質量％以上含有することが好ましい。【００１１】
本発明のゴム組成物において、前記イソシアナート変性ジエンゴムと混合されうる他のゴム成分は特に限定されるものではないが、例えば天然ゴム、ポリイソプレン合成ゴム（ＩＲ）、シス１，４−ポリブタジエンゴム（ＢＲ）、スチレン−ブタジエンゴム（ＳＢＲ）、アクリロニトリルブタジエンゴム（ＮＢＲ）、クロロブレンゴム（ＣＲ）、ハロゲン化ブチルゴム等のブチルゴム（ＩＩＲ）等が挙げられる。これらのゴムは２種類以上組み合わせて用いても良い。【００１２】
本発明におけるイソシアナート変性ジエンゴムに用いられる変性剤としては、ジフェニルメタンジイソシアナート（ＭＤＩ）、ポリメリックジフェニルメタンジイソシアナート（ポリメリックＭＤＩ）、２，４−トリレンジイソシアナート、２，６−トリレンジイソシアナート、キシリレンジイソシアナート、ナフチレンジイソシアナート、ビフェニレンジイソシアナート、ジフェニルエーテルジイソシアナート、トリジンジイソシアナート、ヘキサメチレンジイソシアナート、イソホロンジイソシアナート等のイソシアナート化合物が好ましく、性能及びコスト面からジフェニルメタンジイソシアナート（ＭＤＩ）及び／又はポリメリックジフェニルメタンジイソシアナート（ポリメリックＭＤＩ）が特に好ましい。
実用的には、ＭＤＩとポリメリックＭＤＩとの混合物であるクルードＭＤＩ（Ｃ−ＭＤＩ）が好適に用いられる。【００１３】
代表的なポリメリックＭＤＩとしては、下記の式（Ｉ）、（II）、（III）及び（IV）で表される化合物が挙げられる。【００１４】
【化１】
2007123060.tif 000002
〔式中、ｎは１〜５の整数を示す。〕【００１５】
【化２】
2007123060.tif 000003
【００１６】
【化３】
2007123060.tif 000004
【００１７】
【化４】
2007123060.tif 000005
〔式（II）、（III）及び（IV）におけるＲは以下の構造を有する基である。〕【００１８】
【化５】
2007123060.tif 000006
【００１９】
前記の式（II）はＭＤＩの２量体のウレチジンジオン、式（III）はＭＤＩの３量体のイソシアヌレート、式（IV）はウレトンイミンである。
Ｃ−ＭＤＩの１例を示すと、ＭＤＩ約４０質量％、式（Ｉ）で示されるポリメリックＭＤＩの内、ｎ＝１成分約２０質量％、ｎ＝２成分約１０質量％、及び残りの約３０質量％が、ｎ＝３以上の成分と、ＭＤＩ２量体と、ＭＤＩ３量体とウレトンイミン等である。【００２０】
本発明におけるゴム組成物は、上記ゴム成分１００質量部に対し、フェノール系樹脂を２〜２０質量部及び樹脂用硬化剤を０．５〜５質量部含有することを要する。フェノール系樹脂が２質量部未満では、所望する弾性率が得られず、また２０質量部を超えるとゴムの損失正接（ｔａｎδ）が大きくなり、ランフラット耐久性が低下することがあるからである。また、樹脂用硬化剤が０．５質量部未満では、フェノール系樹脂を効果的に硬化させることができず、５質量部を超えるとゴム組成物を過度に硬化し、かえって耐疲労性を低下させることとなるからである。フェノール系樹脂と樹脂用硬化剤との質量比は適宜選択すればよいが好ましくは９０／１０〜５０／５０である。【００２１】
上述のフェノール系樹脂としては、フェノール−ホルムアルデヒド樹脂、レゾルシンーホルムアルデヒド樹脂、クレゾール樹脂などが挙げられるが，フェノール−ホルムアルデヒド樹脂が特に好ましい。
フェノール系樹脂は１００％フェノール系樹脂のほか、天然樹脂変性フェノール系樹脂、油変性フェノール系樹脂等を用いることができる。
そして、フェノール−ホルムアルデヒド樹脂としては、樹脂用硬化剤を使用して硬化させる２ステップレジンであるノボラック型樹脂を使用することが特に好ましい。
また、樹脂用硬化剤としては、ヘキサメチレンテトラミン、ヘキサメトキシメチルメラミン等が挙げられる。これらの組み合わせは自由に選ぶことが出来、フェノール系樹脂及び樹脂用硬化剤はそれぞれ複数選択してもよい。また、樹脂用硬化剤が内添された樹脂を用いても良い。【００２２】
本発明における前記イソシアナート変性ジエンゴムを含むゴム組成物には、前記の各成分のほかに、通常ゴム業界で用いられる硫黄、過酸化物などの加硫剤、加硫促進剤、老化防止剤、軟化剤、カーボンブラック、シリカ等の補強用充填剤、無機充填剤等の各種配合剤を、適宜含有させることができる。また、本発明のゴム組成物は、さらに、各種材質の粒子、繊維、布などとの複合体としてもよい。
なお、本発明のゴム組成物は、通常のバンバリーミキサー、インターナルミキサー又はロールにより混練し、製造することができる。【００２３】
本発明のゴム組成物は、ジエン成分中のビニル結合量２５質量％以上のイソシアナート変性ジエンゴムによって、該ゴム組成物の温度上昇による弾性率の低下を抑制する効果が大きく、タイヤサイド部の変形を抑制するためにランフラット耐久性を向上させることができる。
また、フェノール系樹脂及び樹脂用硬化剤によって、ランフラット走行時の荷重を支えるために必要な大変形での弾性率（１００％伸長時弾性率）を高くさせることによりタイヤサイド部の初期変形を抑制し、ランフラット耐久性を向上させることができる。また上述のフェノール系樹脂は、１００％伸長時弾性率を高くさせるが、動的弾性率Ｅ'を高くさせにくいため通常走行時の乗り心地への影響が小さい。【００２４】
本発明の第２の発明を以下、図面に基づいて説明する。図１は、本発明のランフラットタイヤの一実施態様の断面を示す模式図である。
図１において、本発明のランフラットタイヤは、一対のビードコア１、１'間にわたってトロイド状に連なり、両端部が前記ビードコア１をタイヤ内側から外側へ巻き上げられる少なくとも１枚のラジアルカーカスプライからなるカーカス層２と、該カーカス層２のサイド領域のタイヤ軸方向外側に配置されて外側部を形成するサイドゴム層３と、該カーカス層２のクラウン領域のタイヤ径方向外側に配置されて接地部を形成するトレッドゴム層４と、該トレッドゴム層４と該カーカス層２のクラウン領域の間に配置されて補強ベルトを形成するベルト層５と、該カーカス層２のタイヤ内方全面に配置されて気密膜を形成するインナーライナー６と、一方の該ビードコア１から他方の該ビードコア１'へ延びる該カーカス層２本体部分と該ビードコア１に巻き上げられる巻上部分との間に配置されるビードフィラー７と、該カーカス層のサイド領域の該ビードフィラー７側部からショルダー区域１０にかけて、該カーカス層２と該インナーライナー６との間に、タイヤ回転軸に沿った断面形状が略三日月形である、少なくとも１枚のサイド補強層８とを具えるランフラットタイヤであって、サイド補強層８及び／又はビードフィラー７に本発明のゴム組成物を用いるものである。これにより、本発明のランフラットタイヤは、上述の作用効果を奏することができる。
なお、本発明のランフラットタイヤは、常法により製造することができる。
【実施例】
【００２５】
次に、本発明を実施例により、更に詳細に説明するが、本発明は、これらの例によってなんら限定されるものではない。
なお、ゴム組成物の１００％伸長時弾性率（ＭＰａ）及び動的貯蔵弾性率Ｅ'（ＭＰａ）並びに供試タイヤのランフラット耐久性及び乗り心地性は下記の方法に従って測定した。
（１）１００％伸長時弾性率（ＭＰａ）
ＪＩＳ  Ｋ６２５１：２００４に基づき、ゴム組成物を１６０℃、１２分間の条件で加硫して得られた厚さ２ｍｍのスラブシートから測定温度２５℃で１００％伸長時の引張弾性率を求めた。
（２）動的貯蔵弾性率Ｅ'（ＭＰａ）
サイド内層ゴム組成物を１６０℃、１２分間の条件で加硫して得られた厚さ２ｍｍのスラブシートから、幅５ｍｍ及び長さ４０ｍｍのシートを切り出し、試料とした。この試料について、上島製作所（株）製スペクトロメーターを用い、チャック間距離１０ｍｍ、初期歪２００μｍ、動的歪１％、周波数５２Ｈｚ、測定温度２５℃の条件で測定した。
（３）ランフラット耐久性
各供試タイヤを常圧でリム組みし、内圧２３０ｋＰａを封入してから３８℃の室内中に２４時間放置後、バルブのコアを抜き、内圧を大気圧として、荷重４．１７ｋＮ（４２５ｋｇ）、速度８９ｋｍ／ｈ、室内温度３８℃の条件でドラム走行テストを行なった。各供試タイヤの故障発生までの走行距離を測定し、比較例１の走行距離を１００として、指数表示した。指数が大きい程、ランフラット耐久性が良好である。
（４）乗り心地性
各供試タイヤを乗用車に装着し、専門のドライバー２名により乗り心地性のフィーリングテストを行い、１０点評価法により１から１０までの評点を付けその平均値を求めた。数値が大きい程、乗り心地性が良好である。【００２６】
製造例１  Ｃ−ＭＤＩ変性ＳＢＲ（ビニル含有量：１５質量％）の製造
乾燥し、窒素置換された温度調整ジャッケットつき８リットルの耐圧反応装置に、シクロヘキサン３ｋｇ、ブタジエン単量体４００ｇ、スチレン１００ｇ、０．１５ｍｍｏｌのジテトラヒドロフリルプロパン（ＤＴＨＦＰ）を注入した。これに５．５ｍｍｏｌのｎ−ブチルリチウム（ＢｕＬｉ）を加えた後、４０℃の開始温度で１時間重合を行なった。重合は、昇温条件下で行ない最終温度が７５℃を超えないようにジャッケット温度を調整した。重合系は重合開始から終了まで、全く沈澱は見られず均一に透明であった。重合転化率は、ほぼ１００％であった。
この重合系にさらにＣ−ＭＤＩ（１モル／リットル  シクロヘキサン溶液）を５ミリリットル加えた後、３０分間変性反応を行なった。この後重合系に２，６−ジ−ｔ−ブチル−ｐ−クレゾール（ＢＨＴ）のイソプロパノール５％溶液０．５ミリリットルを加えて反応を停止させ、常法に従い重合体を乾燥してＣ−ＭＤＩ変性ＳＢＲを得た。赤外法（モレロ法）によるビニル結合含有量は１５質量％であり、スチレン含有量は２０質量％であった。
なお、Ｃ−ＭＤＩは、日本ポリウレタン工業（株）製、商品名「ミリオネートＭＲ４００」を用いた。【００２７】
製造例２  Ｃ−ＭＤＩ変性ＳＢＲ（ビニル含有量：２５質量％）の製造
ジテトラヒドロフリルプロパン（ＤＴＨＦＰ）の注入量を０．７０ｍｍｏｌとした以外は製造例１と同様に製造した。赤外法（モレロ法）によるビニル結合含有量は２５質量％であり、スチレン含有量は２０質量％であった。【００２８】
製造例３  Ｃ−ＭＤＩ変性ＳＢＲ（ビニル含有量：４０質量％）の製造
ジテトラヒドロフリルプロパン（ＤＴＨＦＰ）の注入量を１．６５ｍｍｏｌとした以外は製造例１と同様に製造した。赤外法（モレロ法）によるビニル結合含有量は４０質量％であり、スチレン含有量は２０質量％であった。【００２９】
製造例４  Ｃ−ＭＤＩ変性ＳＢＲ（ビニル含有量：６０質量％）の製造
ジテトラヒドロフリルプロパン（ＤＴＨＦＰ）の注入量を２．９５ｍｍｏｌとした以外は製造例１と同様に製造した。赤外法（モレロ法）によるビニル結合含有量は６０質量％であり、スチレン含有量は２０質量％であった。【００３０】
製造例５  ＳｎＣｌ4変性ＳＢＲ（ビニル含有量：２５質量％）の製造
Ｃ−ＭＤＩ（１モル／リットル  シクロヘキサン溶液）５ミリリットルに代えて、末端変性剤としてＳｎＣｌ4（１モル／リットル  シクロヘキサン溶液）を０．８ミリリットルとした以外は製造例２と同様に製造した。赤外法（モレロ法）によるビニル結合含有量は２５質量％であり、スチレン含有量は２０質量％であった。【００３１】
実施例１〜７及び比較例１〜７
表１に示す配合組成の１４種類のゴム組成物を調製した。これら１４種類のゴム組成物につき、１００％伸長時弾性率（ＭＰａ）及び動的貯蔵弾性率Ｅ'（ＭＰａ）を測定した。結果を表１に示す。【００３２】
【表１】
2007123060.tif 000007
［注］
１）：製造例１のイソシアナート変性スチレン−ブタジエン共重合体ゴム
２）：製造例２のイソシアナート変性スチレン−ブタジエン共重合体ゴム
３）：製造例３のイソシアナート変性スチレン−ブタジエン共重合体ゴム
４）：製造例４のイソシアナート変性スチレン−ブタジエン共重合体ゴム
５）：製造例５のＳｎＣｌ4変性スチレン−ブタジエン共重合体ゴム
６）：製造例４の未変性スチレン−ブタジエン共重合体ゴム
７）：ＦＥＦ、東海カーボン（株）製「（商標）シーストＳＯ」、窒素吸着比表面積（Ｎ2ＳＡ）が４２ｍ2／ｇ、ジブチルフタレート吸油量が１１５ｃｍ3／１００ｇ。
８）：フェノール・ホルムアルデヒド樹脂（ノボラック型）住友ベークライト（株）製
９）：ヘキサメチレンテトラミン、大内新興化学（株）製
１０）：Ｎ−（１，３−ジメチルブチル）−Ｎ’−フェニル−ｐ−フェニレンジアミン、大内新興化学工業（株）製「（商標）ノクラック ６Ｃ」
１１）：Ｎ−シクロヘキシル−２−ベンゾチアジルスルフェンアミド、大内新興化学工業社製「（商標）ノクセラー ＣＺ」
１２）：Ｎ，Ｎ'−ジシクロヘキシル−２−ベンゾチアジルスルフェンアミド、大内新興化学工業社製「（商標）ノクセラー ＤＺ」
１３）：テトラキス（２-エチルヘキシル）チウラムジスルフィド、大内新興化学工業社製「（商標）ノクセラー ＴＯＴ-Ｎ」【００３３】
次に、表１に示す１４種類のゴム組成物を図１に示すサイド補強層８及びビードフィラー７に配設して、タイヤサイズ２１５／４５ＺＲ１７の乗用車用ランフラットタイヤを常法に従って製造し、それら１４種類のタイヤについてランフラット耐久性及び乗り心地性を評価した。結果を表１に示す。【００３４】
表１から分かるように、本発明のゴム組成物及びそれをサイド補強層及び／又はビードフィラーに用いたランフラットタイヤは、通常走行時における乗り心地性を損なうことなく、ランフラット耐久性を大幅に改良している。
【産業上の利用可能性】
【００３５】
本発明のゴム組成物及びそれをサイド補強層及び／又はビードフィラーに用いたランフラットタイヤは、乗用車、軽乗用車、小型トラック、小型バス、軽トラック、大型トラック、大型バス等の各種車両に、特に、乗用車に好適に用いられる。
【図１】
2007123060.tif 000013
【国際調査報告】
2007123060.tif 000014
2007123060.tif 000015
2007123060.tif 000016
2007123060.tif 000017